КАТАЛИТИЧЕСКИЕ КОМПОЗИЦИИ И КОМПОЗИЦИИ НА ОСНОВЕ ТИОЛЕНА С УВЕЛИЧЕННЫМ ЭФФЕКТИВНЫМ ВРЕМЕНЕМ ИСПОЛЬЗОВАНИЯ

1. Каталитическая композиция, содержащая:
(i) реакционноспособное соединение, содержащее по меньшей мере одну группу, выбранную из кислотно-функциональных групп и/или групп, которые могут быть превращены в кислотно-функциональные группы;
(ii) соединение металла; и
(iii) соединение, отличное от (i) и (ii), которое катализирует реакцию присоединения между этиленненасыщенным соединением и тиолом.
2. Каталитическая композиция по п. 1, отличающаяся тем, что реакционноспособное соединение (i) содержит ангидридсодержащий полимер.
3. Каталитическая композиция по п. 1, отличающаяся тем, что соединение металла (ii) содержит по меньшей мере одно соединение из оксида металла, соли металла и металлорганического соединения.
4. Каталитическая композиция по п. 1, отличающаяся тем, что соединение (iii) выбрано из одного или нескольких оксазолидинов, триэтиламина, диметилциклогексиламина, диметилоктиламина, диметилдодециламина, диметиламиноэтанола, тетраметилгуанидина, диазабициклооктана, диазабицикло-ундецена, диазабициклононена, н-метилтриаза-бициклодецена, триоктилфосфина и трифенилфосфина.
5. Отверждаемая композиция, содержащая:
(а) полиен,
(b) политиол и
(c) каталитическую композицию по п. 1.
6. Отверждаемая композиция по п. 5, отличающаяся тем, что полиен имеет структурную формулу
m
A-(X)
где А представляет собой органическую группу; Х представляет собой олефинненасыщенную часть и m равно по меньшей мере 2.
2
2
2
7. Отверждаемая композиция по п. 6, отличающаяся тем, что X выбран из-С(O)CHR=CH, -CH-CHR=CH и их смесей, где R представляет собой водород или метил.
8. Отверждаемая композиция по п. 6, отличающаяся тем, что А содержит группы, выбранные из сложного эфира и уретана.
9. Отверждаемая композиция по п. 6, отличающаяся тем, что А произведен из полиизоцианата.
m
10. Отверждаемая композиция по п. 6, отличающаяся тем, что в A- (X) содержит полиуретан(мет)акрилат или сложный полиэфирный (мет)акрилат.
1
n
1
11. Отверждаемая композиция по п. 5, отличающаяся тем, что политиол имеет структурную формулу R(SH), где R представляет собой органическую группу, и n равно по меньшей мере 2.
1
12. Отверждаемая композиция по п. 11, отличающаяся тем, что R содержит сложноэфирные группы.
1
13. Отверждаемая композиция по п. 11, отличающаяся тем, что R произведен из полиола.
14. Отверждаемая композиция по п. 11, отличающаяся тем, что политиол содержит продукт реакции тиофункциональной органической кислоты и полиола.
15. Отверждаемая композиция по п. 11, отличающаяся тем, что n составляет от 2 до 6.
16. Отверждаемая композиция по п. 5, отличающаяся тем, что реакционноспособное соединение (i) содержит ангидридсодержащий полимер.
17. Отверждаемая композиция по п. 16, отличающаяся тем, что ангидридсодержащий полимер содержит (мет)акриловый полимер.
18. Отверждаемая композиция по п. 5, отличающаяся тем, что реакционноспособное соединение (i) присутствует в отверждаемой композиции в количествах от 0,001 до 20 массовых процентов, в пересчете на общую массу компонентов (а), (b) и реакционноспособного соединения (i) в отверждаемой композиции.
19. Отверждаемая композиция по п. 5, отличающаяся тем, что соединение металла (ii) содержит, по меньшей мере, одно соединение из оксида металла, соли металла и металлорганического соединения.
20. Отверждаемая композиция по п. 19, отличающаяся тем, что соединение металла (ii) содержит соединение железа.
21. Отверждаемая композиция по п. 5, отличающаяся тем, что соединение (iii) выбирают из одного или нескольких оксазолидинов, триэтиламина, диметилциклогексиламина, диметилоктиламина, диметилдодециламина, диметиламиноэтанола, тетраметилгуанидина, диазабициклооктана, диазабицикло-ундецена, диазабициклононена, н-метилтриаза-бициклодецена, триоктилфосфина и трифенилфосфина.
22. Отверждаемая композиция по п. 21, отличающаяся тем, что соединение (iii) присутствует в отверждаемой композиции в количествах от 0,001 до 10 массовых процентов, в пересчете на общую массу компонентов (а) и (b) в отверждаемой композиции.
23. Отверждаемая композиция по п. 5, отличающаяся тем, что соединение металла (ii) содержит соединение железа, соединение (iii) содержит вторичный или третичный амин, и молярное соотношение амина и железа составляет от 0,4 до 500: 1.
24. Отверждаемая композиция по п. 5, отличающаяся тем, что эквивалентное отношение тиольных функциональных групп в политиоле (b) к этиленненасыщенным группам в полиене (а) составляет от 0,1 до 10: 1.